(57)【特許請求の範囲】
【請求項１】
２層以上の不織布が貼合された積層不織布からなるエアフィルター用濾材であって、上記貼合が融着によりなされ、融着部分の形状で形成される柄要素は、複数個が一組となって繰り返しパターンを示す柄を形成し、該柄要素１つの面積は平均で、１〜４．２ｍｍ２であり、隣接する柄要素間の最短距離は１０ｍｍ以下であり、そして柄要素が形成する繰り返しパターンの面積に占める該繰り返しパターンに含まれる柄要素の合計面積の割合に相当する融着部分の閉塞率（百分率）を、柄要素１つの面積の平均値で除した値が０．８〜１．２％／ｍｍ２であることを特徴とするエアフィルター用濾材。
【請求項２】
上記柄要素が形成する繰り返しパターンの柄が、一辺が２０〜２４ｍｍの不可視の正三角形ＡＢＣが、該正三角形ＡＢＣの各辺の中点と各辺に隣接する正三角形ＡＢＣの各頂点が一致するように、向きを揃えて互いに重ならないように配置された不可視の繰り返しパターンにおいて、該正三角形ＡＢＣの重心Ｇと該各頂点Ａ、Ｂ、Ｃを結ぶ直線上に、長辺２〜３ｍｍ、短辺０．５〜１ｍｍの長方形の柄要素が、該直線と該長方形の長辺とが平行になるように且つ該直線の中点と該長方形の重心が一致するように存在することにより形成されている請求項１に記載のエアフィルター用濾材。
【発明の詳細な説明】
【技術分野】
【０００１】
本発明は、空調機器等に使用されるエアフィルター用濾材に関するものである。以下、「エアフィルター用濾材」を「濾材」と略記する場合がある。
【背景技術】
【０００２】
近年、生活環境の変化や健康志向の高まり等により、住居、オフィス、工場、自動車等あらゆる生活空間において、エアコン、空気清浄機、加湿機、除湿機等の空調機器が広く使われている。これらの空調機器では、浄化された空気を得るために種々のエアフィルターがよく使われている。これらの空調機器及びエアフィルターには、年々、高機能化及び多機能化が求められている。【０００３】
エアフィルターには、集塵機能、脱臭機能が求められている。これらの他に、特定の有害ガスを除去する機能、抗菌機能、抗ウイルス機能、抗アレルゲン機能等が求められる。各機能を単独で実現するエアフィルターを使用し、必要に応じて複数種のエアフィルターを組み合わせて多機能化し、空調機器に搭載することもできる。しかしながら、エアフィルターを搭載するための空間を広く取ることが困難な場合が少なくないので、複数の機能を１つのエアフィルターに複合化することにより、多機能化したエアフィルターが求められている。【０００４】
エアフィルターには様々な種類があるが、不織布からなるエアフィルター用濾材が広く使われ、用途、性能に応じて様々な不織布が選択されて使用されている。高機能化、多機能化のために各種不織布同士を組み合わせて、更には異なる素材と組み合わせて、濾材を構成している。組み合わせの方法として、複数の不織布や素材を積層し、接着して貼合する方法がよく使われている。
【０００５】
不織布を積層して貼合して積層不織布とする方法として、各種接着剤を用いる方法があるが、接着剤から発生する臭いやアウトガスが問題となる用途では、接着剤が嫌われる場合がある。別の方法として、融着によって貼合する方法があり、接着剤を使用しないため、臭いやアウトガスの発生がなく、好ましい。融着法としては、熱融着、超音波融着等が挙げられる。【０００６】
融着による貼合の場合、不織布の融着部分は閉塞して通気性が無く、濾材としての性能は失われている。このため、融着部分の面積がなるべく小さい方が、圧力損失が小さくなるので、濾材として好ましい。一方で、融着部分の面積が小さいと、融着部分の接着強度が弱くなる。また、非融着部分の面積が大きいと、積層不織布の層間に浮きが生じたり、後加工で濾材をカットした際に、非融着部分間で不織布のめくれが生じたりして、リークが発生するなどエアフィルターの不良に繋がるので問題である。このため、圧力損失が低く、且つ、融着部分の接着強度が十分であり、且つ、積層不織布の浮きやめくれによるエアフィルターの不良の発生を抑制できる、優れた濾材を得ることが課題であった。【０００７】
特許文献１には、ビスコースからヒドロキシメチルザンテートを含有する熱融着性セルロース繊維を生成し、前記熱融着性セルロース繊維を湿式下で抄造しながらウエブを形成して、エンボスローラにより前記ウエブを押圧しながら該ウエブ同士を熱融着させてエンボスウエブを形成してなる再生セルロース不織布シートであって、前記エンボスローラが前記ウエブを押圧する際に前記エンボスウエブに転写される模様が、直線状の第１溝部と直線状の第２溝部の組み合わせからなり、前記第１溝部の長さ方向の中間位置近傍の直角位置に前記第２溝部の端部を直角状に配置し、更に、前記第２溝部の長さ方向の中間位置近傍の直角位置に前記第１溝部の端部を直角状に配置することによって前記第１溝部と前記第２溝部を交互に連続して前記エンボスウエブの表面全体に配置したことを特徴とする再生セルロース不織布シートが開示されている。また、非融着部分を背景、エンボス部分（融着部分）を柄と見なしたとき、特許文献１では、正方格子の格子点上に、長方形などの融着部分を、隣接した融着部分に対して９０°向きを変えて配置した柄が提示されている。しかし、特許文献１の柄を、不織布を積層した濾材に適用する場合には、格子が小さいと、閉塞率が高く、圧力損失が高くなり、逆に格子が大きいと、積層不織布の浮きやめくれが生じやすく、改善が必要であった。【０００８】
また、特許文献２には、使い捨ておむつ等の吸収性物品に使用される外装不織布が開示されていて、この外装不織布は、複数の融着部分を有しており、前記複数の融着部分が、仮想円に接するように規則性を持って繰り返し配置された柄が開示されている。しかし、仮想円の直径分の非融着部分が生じ、不織布を積層した濾材に吸収性物品の柄を適用する場合には、積層不織布の浮きやめくれが生じやすく、改善が必要であった。
【先行技術文献】
【特許文献】
【０００９】
【特許文献１】実用新案登録第３１８０６２６号公報
【特許文献２】国際公開第２０１８／１２３６３８号パンフレット
【発明の概要】
【発明が解決しようとする課題】
【００１０】
本発明の課題は、圧力損失が低く、融着部分の接着強度が十分で且つ積層不織布の浮きやめくれの発生を抑制できるエアフィルター用濾材を提供することである。
本発明の他の課題及び利点は以下の説明から明らかになろう。
【課題を解決するための手段】
【００１１】
本発明に係る課題は、下記手段によって解決することができる。【００１２】
＜１＞
２層以上の不織布が貼合された積層不織布からなるエアフィルター用濾材であって、上記貼合が融着によりなされ、融着部分の形状で形成される柄要素は、複数個が一組となって繰り返しパターンを示す柄を形成し、該柄要素１つの面積は平均で、１〜４．２ｍｍ２であり、隣接する柄要素間の最短距離は１０ｍｍ以下であり、そして柄要素が形成する繰り返しパターンの面積に占める該繰り返しパターンに含まれる柄要素の合計面積の割合に相当する融着部分の閉塞率（百分率）を、柄要素１つの面積の平均値で除した値が０．８〜１．２％／ｍｍ２であることを特徴とするエアフィルター用濾材。
＜２＞
上記柄要素が形成する繰り返しパターンの柄が、一辺が２０〜２４ｍｍの不可視の正三角形ＡＢＣが、該正三角形ＡＢＣの各辺の中点と各辺に隣接する正三角形ＡＢＣの各頂点が一致するように、向きを揃えて互いに重ならないように配置された不可視の繰り返しパターンにおいて、該正三角形ＡＢＣの重心Ｇと該各頂点Ａ、Ｂ、Ｃを結ぶ直線上に、長辺２〜３ｍｍ、短辺０．５〜１ｍｍの長方形の柄要素が、該直線と該長方形の長辺とが平行になるように且つ該直線の中点と該長方形の重心が一致するように存在することにより形成されている＜１＞に記載のエアフィルター用濾材。
＜３＞
隣接する２つの正三角形ＡＢＣの重心Ｇを結ぶ直線が濾材加工の流れ方向に対し５〜２５°の最小角度を形成する＜２＞に記載のエアフィルター用濾材。
＜４＞
積層不織布が帯電不織布と保護不織布とが貼合された貼合不織布であり、支持体用不織布と貼合不織布との間に吸着剤が熱可塑性接着剤によって封入されている＜１＞〜＜３＞のいずれか記載のエアフィルター用濾材。
＜５＞
積層不織布が支持体用不織布と帯電不織布とが貼合された積層不織布である＜１＞〜＜３＞のいずれか記載のエアフィルター用濾材。
＜６＞
支持体用不織布が吸着剤を担持している＜５＞記載のエアフィルター用濾材。
＜７＞
積層不織布が帯電不織布と保護不織布と支持体用不織布とが貼合された積層不織布であり、外気に接する側に保護不織布が配置されている＜１＞〜＜３＞のいずれか記載のエアフィルター用濾材。
【発明の効果】
【００１３】
本発明のエアフィルター用濾材によれば、圧力損失が低く、融着部分の接着強度が十分で、積層不織布の浮きやめくれの発生を抑制できる。
【図面の簡単な説明】
【００１４】
【図１】不可視の正三角形ＡＢＣの各辺の中点と、各辺に隣接する正三角形ＡＢＣの各頂点が一致するように、向きを揃えて互いに重ならないように配置された状態（不可視の繰り返しパターン）を示した図。
【図２】柄要素の配置を示した図。
【発明を実施するための形態】
【００１５】
本発明のエアフィルター用濾材は、２層以上の不織布が貼合された積層不織布からなるエアフィルター用濾材であって、上記貼合が融着によりなされ、融着部分の形状で形成される柄要素は、複数個が一組となって繰り返しパターンを示す柄を形成し、該柄要素１つの面積は平均で、１〜４．２ｍｍ２であり、隣接する柄要素間の最短距離は１０ｍｍ以下であり、そして柄要素が形成する繰り返しパターンの面積に占める該繰り返しパターンに含まれる柄要素の合計面積の割合に相当する融着部分の閉塞率（百分率）を、柄要素１つの面積の平均値で除した値が０．８〜１．２％／ｍｍ２であることを特徴とする。
【００１６】
濾材を構成する不織布の積層数は、少なくとも２層であればよく、特に制限はないが、積層数が多くなり過ぎると、圧力損失が高くなり、濾材としての通気が確保できない場合があるため、６層以下であることが好ましい。
【００１７】
２層以上の不織布を積層して貼り合わせる貼合方法としては、従来種々の接着剤をスプレーする方法やホットメルトパウダーを接着剤として散布する方法が知られているが、これらの方法は、接着剤からの臭いやアウトガスの発生が問題となることがある。
【００１８】
本発明においては貼合方法として融着が用いられる。融着としては、熱融着、超音波融着等が挙げられる。融着による貼合方法は、接着剤を使用しないため、臭いやアウトガスの発生が無く、好ましい。一方で融着部分は、完全に閉塞し通気性が無く、濾材としての性能は失われている。このため、融着部分の面積がなるべく小さい方が、圧力損失が小さくなり好ましい。一方で、融着部分の面積が小さいと、融着部分の接着強度が弱くなる。また、非融着部分の面積が大きいと、積層不織布の層間に浮きが生じたり、後加工で濾材をカットした際にめくれが生じたりして、リークが発生するなど、エアフィルターの不良に繋がる。このため、融着部分と非融着部分の面積の比率や、融着部分の形状や大きさ、配置に工夫が必要である。
【００１９】
各融着部分を「柄」を構成する「柄要素」と見なし、また、非融着部分を「背景」と見なして以下に具体的に説明する。「柄」は、複数個の柄要素が一組となって形成されて繰り返しパターンをなしている。複数個の柄要素と背景からなる繰り返しパターンの１つにおいて、当該繰り返しパターン１つの全面積に占める当該複数個の柄要素の合計面積の割合は、柄要素が形成する繰り返しパターンの面積に占める該繰り返しパターンに含まれる柄要素の合計面積の割合に相当し、本発明では、この割合を「融着部分の閉塞率」又は単に「閉塞率」という。なお、１つの柄要素が隣接する複数個の柄に共通して所属するときには、当該柄要素は隣接する複数個の柄に等しい割合で所属するものと見なす。
閉塞率は圧力損失低減の観点から４．０％未満が好ましい。また、接着強度確保の観点から、閉塞率は０．８％以上であることが好ましい。
【００２０】
柄は１以上の「柄要素」によって構成され、柄要素は非融着部分で囲まれている。複数の柄要素からなる柄を構成する柄要素１つの面積の平均値は、１〜４．２ｍｍ２である。柄要素１つの面積の平均値が１ｍｍ２未満の場合、融着部分の接着強度が不足し、濾材の後加工やエアフィルターに使用したときに剥がれて使用できない。一方、４．２ｍｍ２超の場合、閉塞率が高くなることによって、圧力損失が高くなる。また、隣り合う柄要素間の最短距離の最大値は、１０ｍｍ以下である。１０ｍｍ超の場合、非融着部分の積層不織布が浮き上がったり、後加工で濾材をカットした際にめくれたりして、リーク等のエアフィルターの不良が発生する。また、隣り合う柄要素間の最短距離の最小値は、７．５ｍｍ以上であることが好ましい。７．５ｍｍ未満の場合、圧力損失が高くなる場合がある。
【００２１】
また、閉塞率を柄要素１つの面積の平均値で除した値が０．８〜１．２％／ｍｍ２である。この値は、柄要素の密集度を示す。この値が０．８％／ｍｍ２未満の場合、柄は粗になるため、柄要素の間隔が大きくなり、非融着部分の積層不織布が浮き上がったり、後加工で濾材をカットした際にめくれたりして、リーク等のエアフィルターの不良が発生する。一方、この値が１．２％／ｍｍ２超の場合、柄は密になるため、圧力損失が高くなる。
【００２２】
柄要素の形状には特に制限は無く、複数種の形状が存在しても構わない。アスペクト比は大きく、概して細長い形状の方が接着強度の観点から好ましい。長方形を例に説明すると、短辺は０．５〜１ｍｍが好ましく、長辺は２〜３ｍｍが好ましい。ただし、短辺が小さすぎると、十分な接着強度が得られない場合がある。
【００２３】
柄要素の配置に特に制限は無い。柄が粗であれば、圧力損失は低くなるが、逆に柄要素の間隔が大きくなり、エアフィルターの不良が発生しやすくなる。柄が密であれば、その逆となる。圧力損失を低くすることと、柄要素の間隔をなるべく小さくすることを両立する柄要素の配置の好ましい具体例として、一辺が２０〜２４ｍｍの不可視の正三角形ＡＢＣが、互いに重ならないように向きを揃えて、且つ、該正三角形ＡＢＣの各辺の中点と、隣り合う正三角形の頂点が一致するように配置された不可視の繰り返しパターンにおいて、該正三角形ＡＢＣの重心Ｇと各頂点Ａ、Ｂ、Ｃを結んだ線上に、長辺２〜３ｍｍ、短辺０．５〜１ｍｍの長方形の柄要素が存在し、該線と該長方形の長辺が平行であり、且つ該線の中点と該長方形の重心が一致するように柄要素が存在している濾材を例示することができる。これは一例であり、これに限定されない。なお、図１は、不可視の正三角形ＡＢＣの各辺の中点と、各辺に隣接する正三角形ＡＢＣの各頂点が一致するように、向きを揃えて互いに重ならないように配置された状態を示した図である。これは不可視の繰り返しパターンともいえる。
【００２４】
融着による不織布の貼合加工、濾材の後加工等の濾材加工は、生産性を重視して、ロール・トゥ・ロールで行われることが多い。柄が繰り返しパターンをなすとき、濾材加工の流れ方向に沿って柄要素が配置される。濾材の後加工では、流れ方向に沿って濾材をスリット加工したり、流れ方向に直行する方向（幅方向）に濾材をカットしたりすることが多い。このとき、スリット線やカット線が、濾材の未融着部分だけを通る場合、帯状の不織布のめくれが生じ、エアフィルターの不良を引き起こすことがあった。この帯状の不織布のめくれを小さくするために、柄を密にしたり、柄要素の間隔を小さくしたり、柄要素を大きくしたりすることができるが、いずれの方法も、圧力損失が上昇する場合がある。濾材加工の流れ方向と、隣り合う不可視の正三角形ＡＢＣの重心Ｇを結んで得られる線とが形成する最小角度が５〜２５°である場合、柄要素の配置を維持したまま、柄全体を流れ方向から傾けることで、帯状の不織布のめくれを抑制し、更に不良の発生を抑制できる、極めて優れた濾材が得られる。
【００２５】
濾材加工の流れ方向に対して、柄全体を傾ける最適な最小角度は、柄によって異なる。本発明で例示した、一辺が２０〜２４ｍｍの不可視の正三角形ＡＢＣを、互いに重ならないように向きを揃えて配置し、且つ、該正三角形ＡＢＣの各辺の中点と、隣り合う正三角形の頂点が一致するように配置された不可視の繰り返しパターンにおいて、該正三角形ＡＢＣの重心Ｇと各頂点Ａ、Ｂ、Ｃを結んだ線上に、長辺２〜３ｍｍ、短辺０．５〜１ｍｍの長方形の柄要素が存在し、該線と該長方形の長辺が平行であり、且つ該線の中点と該長方形の重心が一致するように柄要素が存在している濾材では、濾材加工の流れ方向と、隣り合う不可視の正三角形ＡＢＣの重心Ｇを結んで得られる線とが形成する最小角度は、５〜２５°が好ましく、１０〜２０°がより好ましい。
【００２６】
不織布の繊維としては、例えばポリアミド系繊維、ポリエステル系繊維、ポリアルキレンパラオキシベンゾエート系繊維、ポリウレタン系繊維、ポリビニルアルコール系繊維、ポリ塩化ビニリデン系繊維、ポリ塩化ビニル系繊維、ポリアクリロニトリル系繊維、ポリオレフィン系繊維、フェノール系繊維等の合成繊維；ガラス繊維、金属繊維、アルミナ繊維、炭素繊維、活性炭素繊維等の無機繊維；木材パルプ、竹パルプ、麻パルプ、ケナフパルプ、藁パルプ、バガスパルプ、コットンリンターパルプ、木綿、羊毛、絹等の天然繊維；古紙再生パルプ、レーヨン等の再生セルロース繊維；コラーゲン等のタンパク質、アルギン酸、キチン、キトサン、澱粉等の多糖類等を原料とした再生繊維等が挙げられる。また、これらの繊維に親水性や難燃性等の機能を付与した繊維が挙げられる。これらの繊維は、単独で使用しても良いし、組み合わせて２種以上を使用しても良い。ただし、本発明に係わる不織布は、融着によって貼合するため、少なくとも１層の不織布が熱可塑性樹脂からなる繊維を含むことが好ましい。
【００２７】
不織布の製造方法は、特に制限は無く、目的・用途に応じて、乾式法、湿式抄造法、メルトブロー法、スパンボンド法、フラッシュ紡糸法、エアレイド法等でウエブを製造し、ウエブの強度を発現させる方法を適宜組み合わせて、不織布を製造することができる。ウエブの強度を発現させる方法としては、水流交絡法、ニードルパンチ法、ステッチボンド法等の物理的方法；サーマルボンド法等の熱による接着方法；ケミカルボンド法、レジンボンド法等の接着剤による接着方法；等が挙げられる。
【００２８】
不織布の目付は、特に制限は無いが、５〜３００ｇ／ｍ２であることが好ましい。３００ｇ／ｍ２超では、圧力損失が高くなり、濾材としての通気が確保できない場合がある。また、５ｇ／ｍ２未満では、貼合に必要な強度が不足する等の理由で使用できない場合がある。
【００２９】
なお、必要に応じて、抗菌、防カビ、抗ウイルス、抗アレルゲン、防虫、殺虫、脱臭、芳香、感温、保温、蓄温、蓄熱、発熱、吸熱、防水、耐水、撥水、疎水、親水、除湿、調湿、吸湿、撥油、親油、吸油、水や揮発性薬剤等の蒸散又は徐放等の各種機能を不織布に付加しても良い。
【００３０】
以下、２層以上の不織布が融着によって貼合された積層不織布を含有するエアフィルター用濾材の具体例を挙げるが、本発明は、これらの具体例に限定されない。
【００３１】
＜濾材Ａ＞
濾材Ａは、積層不織布が帯電不織布と保護不織布とが貼合された貼合不織布であり、支持体用不織布と貼合不織布との間に吸着剤が熱可塑性接着剤によって封入されているエアフィルター用濾材である。
【００３２】
濾材Ａにおける支持体用不織布の繊維としては、上述した不織布の繊維が挙げられる。濾材Ａにおける支持体用不織布に含まれる繊維の平均単繊維径は、特に制限はないが、６〜２５μｍであることが好ましく、８〜２０μｍであることがより好ましく、１０〜１８μｍであることが更に好ましい。平均単繊維径が６μｍ未満の場合には、繊維間の空隙が狭くなり、圧力損失が高くなる場合がある。一方、平均単繊維径が２５μｍを超える場合には、支持体用不織布の繊維間の空隙が大きくなり、封入する吸着剤が脱落する場合がある。
【００３３】
本発明における平均単繊維径は、以下の手順によって算出される。（１）マイクロスコープで５００〜１０００倍の表面写真を撮影し、各サンプルから１０本ずつ、計１００本の繊維の幅を測定する。（２）測定した１００本の値の平均値から平均単繊維径を算出する。
【００３４】
濾材Ａにおける支持体用不織布の目付は、特に制限はないが、１０〜３００ｇ／ｍ２であることが好ましく、３０〜１５０ｇ／ｍ２であることがより好ましく、４０〜１００ｇ／ｍ２であることが更に好ましい。目付が１０ｇ／ｍ２未満の場合には、濾材の強度や剛性が不十分となる場合がある。一方、目付が３００ｇ／ｍ２を超える場合には、圧力損失が高くなり過ぎる場合がある。
【００３５】
濾材Ａにおける支持体用不織布及び保護不織布の製造方法としては、上述した不織布の製造方法と同じ方法が挙げられる。濾材Ａにおける支持体用不織布及び保護不織布には、必要に応じて、上述した各種機能を付加しても良い。
【００３６】
濾材Ａにおける帯電不織布としては、例えばエレクトレット加工されたスパンボンド不織布、エレクトレット加工されたメルトブロー不織布等が用いられる。高い集塵性能が得られることから、エレクトレット加工されたメルトブロー不織布が好ましい。帯電不織布の繊維に使用される樹脂としては、高い電気抵抗率を有する樹脂が好ましく、ポリプロピレン、ポリエチレン等のポリオレフィン系樹脂；ポリエチレンテレフタレートなどの芳香族ポリエステル系樹脂；ポリカーボネート樹脂；等の合成高分子材料が挙げられる。低融点であり、メルトブロー不織布の製造が容易なポリプロピレンがより好ましい。また、帯電不織布に使用される樹脂に、帯電性、耐候性、熱安定性、機械的特性、着色、表面特性、又はその他の特性を強化し改良するために、各種の添加剤を加えることができる。特に、エレクトレット加工を行うため、帯電性を強化する目的で、エレクトレット添加剤を含むことが好ましい。エレクトレット添加剤としては、ヒンダードアミン系化合物及びトリアジン系化合物からなる群から選ばれる少なくとも一種のエレクトレット添加剤が含まれていることが好ましい。
【００３７】
濾材Ａにおける帯電不織布に含まれる繊維の平均単繊維径は、特に制限は無いが、０．１〜８μｍであることが好ましく、０．５〜６μｍであることがより好ましく、１〜４μｍであることが更に好ましい。平均単繊維径が０．１μｍ未満の場合には、繊維間の空隙が狭くなり、圧力損失が高くなる場合がある。一方、平均単繊維径が８μｍを超える場合には、帯電不織布の繊維間の空隙が大きくなり、集塵性能が低下する場合がある。
【００３８】
濾材Ａにおける帯電不織布の目付は、特に制限は無いが、５〜６０ｇ／ｍ２であることが好ましく、１０〜５０ｇ／ｍ２であることがより好ましく、１５〜４０ｇ／ｍ２であることが更に好ましい。目付が５ｇ／ｍ２未満の場合には、集塵性能が低下する場合がある。一方、目付が６０ｇ／ｍ２を超える場合には、圧力損失が高くなり過ぎる場合がある。
【００３９】
濾材Ａにおける帯電不織布の厚さは、特に制限は無いが、０．０５〜１．０ｍｍであることが好ましく、より好ましくは０．１〜０．６ｍｍ、更に好ましくは０．１５〜０．５ｍｍである。帯電不織布の厚さが０．０５ｍｍ未満の場合には、集塵性能が劣る場合がある。一方、１．０ｍｍを超える場合には、プリーツ加工し難くなると共に、プリーツの折山高さが不揃いになる場合がある。
【００４０】
濾材Ａにおける保護不織布の繊維としては、上述した不織布の繊維が挙げられる。濾材Ａにおける保護不織布に含まれる繊維の平均単繊維径は、特に制限は無いが、６〜２０μｍであることが好ましく、８〜１６μｍであることがより好ましく、１０〜１５μｍであることが更に好ましい。平均単繊維径が６μｍ未満の場合には、繊維間の空隙が狭くなり、圧力損失が高くなる場合がある。一方、平均単繊維径が２０μｍを超える場合には、保護不織布の繊維同士の接着点が減少して、保護不織布自体の強度が低下し、貼合加工ができない場合がある。
【００４１】
濾材Ａにおける保護不織布の目付は、特に制限はないが、５〜６０ｇ／ｍ２であることが好ましく、８〜４０ｇ／ｍ２であることがより好ましく、１０〜３０ｇ／ｍ２であることが更に好ましい。目付が５ｇ／ｍ２未満の場合には、保護不織布自体の強度不足により、帯電不織布と綺麗に貼合することができない場合がある。一方、目付けが６０ｇ／ｍ２を超える場合には、圧力損失が高くなり過ぎる場合がある。
【００４２】
濾材Ａにおける吸着剤は、主に悪臭を除去する目的で用いられる。具体的には、活性炭、添着活性炭、天然及び合成ゼオライト、セピオライト、活性アルミナ、活性白土、イオン交換樹脂、鉄アスコルビン酸、鉄フタロシアニン誘導体等の吸着剤；マンガン系酸化物やペロブスカイト型触媒等の低温酸化触媒；酸化チタンや酸化亜鉛等の光触媒；カテキン、タンニン、フラボノイド等の植物抽出成分；酸化鉄等の鉄系化合物；酸化亜鉛、酸化マグネシウム、シリカ、シリカ−酸化亜鉛複合物、シリカ−アルミナ酸化亜鉛複合物、二酸化マンガン、複合フィロケイ酸塩、シクロデキストリン、アスコルビン酸と二価鉄塩の混合物、ビタミンＢ群とリン酸塩の混合物等を挙げることができる。これらの吸着剤の形状は特に限定されるものではないが、粒子状であることが好ましく、比表面積が５０〜２０００ｍ２／ｇであることが好ましい。例えば、活性炭の場合、ＪＥＭ  １４６７−１９９５などで定める除塵性能の算出、耐久日数の算出で決定する。これらの吸着剤は必要に応じて複数のものを併用しても良く、また、これらの吸着剤を複合化したハイブリッド吸着剤として用いても良い。
【００４３】
濾材Ａにおける吸着剤の封入量は、特に制限は無いが、３０〜５００ｇ／ｍ２であることが好ましく、５０〜４００ｇ／ｍ２であることがより好ましく、１００〜３００ｇ／ｍ２であることが更に好ましい。封入量が３０ｇ／ｍ２未満の場合には、十分な脱臭性能が得られない場合がある。一方、５００ｇ／ｍ２を超える場合には、圧力損失が高くなり過ぎる場合がある。
【００４４】
濾材Ａにおける熱可塑性接着剤は、熱可塑性樹脂を主体とするものであり、熱可塑性樹脂として、エチレン酢酸ビニル共重合体又はこの変性物、エチレンアクリレート共重合体、アイオノマー、ポリアミド、ポリエステル、ポリエチレン、ポリプロピレン、ポリウレタン系等の樹脂が挙げられる。
【００４５】
熱可塑性接着剤の軟化点又は融点は、特に制限は無いが、濾材の後加工条件や使用環境温度、支持体用不織布、貼合不織布又は吸着剤の耐熱性などを考慮して適宜選択すれば良い。
【００４６】
濾材Ａにおける吸着剤又は熱可塑性接着剤の形状は、粉体状、粒状、ウイスカー状又は短繊維状であることが好ましく、濾材中の吸着剤の分布を均一にすることができる。
【００４７】
濾材Ａにおける吸着剤又は熱可塑性接着剤が粉体状又は粒状である場合、その粒径は１０〜１００メッシュであることが好ましく、１５〜９０メッシュであることがより好ましく、２０〜８０メッシュであることが更に好ましい。粒径が１０メッシュ未満では吸着剤が加圧時に割れたり、支持体用不織布と貼合不織布との接着点が不均一になるなどの問題が生じる場合があり、一方、粒径が１００メッシュを超えると濾材の目から離脱するなどの問題が生じる場合がある。
【００４８】
濾材Ａにおける吸着剤（Ｓ）と熱可塑性接着剤（Ｔ）の質量比（Ｓ／Ｔ）は０．３〜４であることが好ましく、０．４〜２．８であることがより好ましく、０．６〜２．５であることが更に好ましい。質量比（Ｓ／Ｔ）が０．３より小さいと、熱可塑性接着剤が吸着剤の表面を覆うため著しく脱臭性能が低下すると共に、濾材の通気性が損なわれる場合がある。一方、質量比（Ｓ／Ｔ）が４より大きいと接着強度が不足し、支持体用不織布と貼合不織布との剥離や吸着剤の離脱が生じやすくなる場合がある。
【００４９】
濾材Ａにおいて、濾材は、支持体用不織布の上に吸着剤と熱可塑性接着剤を散布し、更にその上に貼合不織布を重ね合わせ、加熱によって熱可塑性接着剤の接着性を発現させ、一体化して作製される。貼合不織布の帯電不織布側が吸着剤に接することが好ましい。支持体用不織布の上に吸着剤と熱可塑性接着剤を散布する場合には、両者を個別に散布しても良いが、脱臭性などに特に影響がなければ予め混合したものを散布することが好ましい。散布方法としては、ホッパー下部からの自由落下による散布、空気中に分散した送風による散布、水系分散してのスプレー塗工やダイ塗工などが挙げられる。
【００５０】
濾材Ａにおいて、吸着剤の封入工程に於ける加熱は、特に限定されるものではないが、基本的には２方式に大別される。すなわち、一つは支持体用不織布上に熱可塑性接着剤、好ましくは吸着剤と熱可塑性接着剤を散布した後に加熱する方式である。もう一つは、支持体用不織布上に吸着剤と熱可塑性接着剤を散布して貼合不織布を重ね合わせた後に加熱する方式である。本発明においては、所望に応じてどちらの加熱方式を用いても良く、また、両方の加熱方式を併用しても良い。
【００５１】
濾材Ａにおいて、支持体用不織布と貼合不織布を重ね合わせた後の一体化は、加圧することにより達成でき、例えば加圧したロール間を通す方法などを採用できる。加圧の程度は、接着強度、吸着剤の潰れ、通気性への影響などを考慮して、適宜設定すれば良い。
【００５２】
＜濾材Ｂ＞
濾材Ｂは、積層不織布が支持体用不織布と帯電不織布とが貼合された積層不織布であるエアフィルター用濾材である。
【００５３】
濾材Ｂにおいて、支持体用不織布の目付は、２０〜１２０ｇ／ｍ２であることが好ましく、３０〜１００ｇ／ｍ２であることがより好ましく、４０〜８０ｇ／ｍ２であることが更に好ましい。目付が２０ｇ／ｍ２未満の場合には、濾材の強度や剛性が不十分となり、プリーツ加工を施した場合に、濾材が変形する場合がある。一方、目付が１２０ｇ／ｍ２を超える場合には、圧力損失が高くなり過ぎる場合がある。
【００５４】
濾材Ｂにおける支持体用不織布の繊維間のボンディング方法は、ケミカルボンド法又はサーマルボンド法であることが好ましい。ニードルパンチ法、スパンレース法では、ニードルや水流を用いて繊維を三次元交絡させて強度を発現させており、比較的柔軟で剛直性に劣るため、プリーツ加工を施した場合に、通風量が増大すると、濾材が変形する場合がある。
【００５５】
濾材Ｂにおける支持体用不織布の繊維としては、上述した不織布の繊維と同じ繊維が挙げられる。支持体用不織布に含まれる繊維の平均単繊維径は、特に制限は無いが、６〜２５μｍであることが好ましく、８〜２０μｍであることがより好ましく、１０〜１８μｍであることが更に好ましい。平均単繊維径が６μｍ未満の場合には、繊維間の空隙が狭くなり、圧力損失が高くなる場合がある。一方、平均単繊維径が２５μｍを超える場合には、支持体用不織布の繊維間の空隙が大きくなり、剛直性に劣る場合がある。
【００５６】
濾材Ｂにおける支持体用不織布には、必要に応じて、上述した各種機能を付加しても良い。
【００５７】
濾材Ｂにおける帯電不織布としては、上述した濾材Ａにおける帯電不織布が挙げられる。
【００５８】
＜濾材Ｃ＞
濾材Ｃは、積層不織布が支持体用不織布と帯電不織布とが貼合された積層不織布であり、支持体用不織布が吸着剤を担持しているエアフィルター用濾材である。
【００５９】
濾材Ｃにおける支持体用不織布の繊維としては、上述した不織布の繊維が挙げられる。濾材Ｃにおける支持体用不織布に含まれる繊維の平均単繊維径は、特に制限は無いが、６〜２５μｍであることが好ましく、８〜２０μｍであることがより好ましく、１０〜１８μｍであることが更に好ましい。平均単繊維径が６μｍ未満の場合には、繊維間の空隙が狭くなり、圧力損失が高くなる場合がある。一方、平均単繊維径が２５μｍを超える場合には、支持体用不織布の繊維間の空隙が大きくなり、剛直性に劣る場合がある。
【００６０】
濾材Ｃにおける支持体用不織布の製造方法としては、上述した不織布の製造方法と同じ方法が挙げられる。
【００６１】
濾材Ｃにおける支持体用不織布の目付は、好ましくは２５〜１３０ｇ／ｍ２であり、３０〜１００ｇ／ｍ２であることがより好ましく、４０〜８０ｇ／ｍ２であることが更に好ましい。目付が２５ｇ／ｍ２未満の場合には、濾材の強度や剛性が不十分となる場合がある。目付が１３０ｇ／ｍ２を超える場合には、圧力損失が高くなり過ぎる場合がある。
【００６２】
濾材Ｃにおける支持体用不織布の厚さは、０．２〜１．４ｍｍであることが好ましく、より好ましくは０．３〜１．２ｍｍであり、更に好ましくは０．４〜１．０ｍｍである。支持体用不織布の厚さが０．２ｍｍ未満の場合には、プリーツ加工し難くなると共に、プリーツ加工したエアフィルターを高風速下で使用したときにエアフィルターが変形する場合がある。一方、１．４ｍｍを超える場合には、プリーツ加工し難くなると共に、プリーツの折山高さが不揃いになる場合がある。
【００６３】
濾材Ｃにおける吸着剤としては、ホルムアルデヒド、アセトアルデヒド等のアルデヒド類；アンモニア、トリメチルアミン等のアミン類；酢酸、イソ吉草酸等の低級脂肪酸類；メチルメルカプタン等のメルカプタン類；ＳＯ２、ＮＯ２；トルエン、キシレン等の芳香族炭化水素類；等の悪臭ガス成分を吸着する吸着剤が挙げられる。例えば、活性炭、天然ゼオライト、合成ゼオライト、活性アルミナ、活性白土、セピオライト、酸化鉄などの鉄系化合物、酸化亜鉛、酸化マグネシウム、ケイ酸アルミニウム、シリカ、シリカ−酸化亜鉛複合物、シリカ−アルミナ−酸化亜鉛複合物、複合フィロケイ酸塩等が挙げられる。また、これらの混合物などが挙げられる。これらの吸着剤の粒子が対象ガスを化学吸着させられる化合物で修飾されていることがより好ましい。
【００６４】
例えば、対象ガスがアルデヒド類であるアルデヒド吸着剤において、吸着剤の粒子を修飾するアルデヒドを化学吸着させられる化合物としては、アミノ化合物、飽和環状第二アミン化合物（例えばモルホリン等）、アゾール化合物、芳香族アミノ酸酸性塩（例えばｏ−、ｍ−、ｐ−アミノ安息香酸、ｏ−、ｍ−、ｐ−アミノサリチル酸等）、イミダゾール及び／又はその誘導体、酸ヒドラジド化合物、ポリアミン化合物、アミノグアニジン塩化合物等が挙げられる。
【００６５】
吸着剤は、積算体積百分率Ｄ５０が１〜１００μｍであることが好ましく、３〜６０μｍであることがより好ましく、５〜５０μｍであることが更に好ましい。吸着剤の積算体積百分率Ｄ５０が１μｍ未満又は１００μｍ超の場合、吸着剤の脱落が多くなり、脱臭性能が低下する場合がある。なお、好適な積算体積百分率Ｄ５０を有する吸着剤は、例えば、粉砕した吸着剤を篩で分級することによって得られる。なお、本発明において、積算体積百分率Ｄ５０とは、レーザー回折／散乱式粒度分布測定装置（マイクロトラック・ベル株式会社製  商品名ＭＴ３０００２）を用いて測定された、吸着剤の粒度分布における積算値が５０％となる粒度を言う。
【００６６】
本発明における吸着剤の含有量について、よりプリーツ加工しやすい濾材を得るには、４〜４０ｇ／ｍ２であることが好ましく、５〜２５ｇ／ｍ２であることがより好ましく、１０〜１５ｇ／ｍ２であることが更に好ましい。
【００６７】
支持体用不織布が吸着剤を担持する方法としては、吸着剤を支持体用不織布にできるだけ均一に担持できる方法であれば、特に制限はない。分散液を塗液として、支持体用不織布に塗工、スプレー塗布などによって付与し、溶媒や分散媒を乾燥などの方法で除去して担持させる方法が例示される。
【００６８】
支持体用不織布が吸着剤を担持する場合に、吸着剤の効果を阻害しない量のバインダーを用いることができる。水溶性のバインダーとしては、例えば、ポリビニルアルコールやデンプン等が挙げられる。また、水分散性のバインダーとしては、例えば、ポリ（メタ）アクリル酸エステル類、ポリ酢酸ビニル、ポリ塩化ビニル、スチレン−アクリル樹脂、塩化ビニル−アクリル樹脂、シリコーン樹脂、スチレン−ブタジエン樹脂等が挙げられる。水分散性のバインダーはエマルジョン状であっても良い。バインダーは、これらに限定されるものではない。
【００６９】
バインダー含有量は、特に制限はないが、吸着剤の脱落を防止するには、吸着剤に対し、固形分質量基準で１０質量％以上であることが好ましい。また、より高い吸着性能を得るには、５０質量％以下であることが好ましい。
【００７０】
濾材Ｃにおける帯電不織布としては、上述した濾材Ａにおける帯電不織布が挙げられる。
【００７１】
＜濾材Ｄ＞
濾材Ｄは、積層不織布が帯電不織布と保護不織布と支持体用不織布とが貼合された積層不織布であり、外気に接する側に保護不織布が配置されているエアフィルター用濾材である。
【００７２】
具体的な濾材Ｄの構成は、保護不織布／帯電不織布／支持体用不織布の三層構成、又は、保護不織布／帯電不織布／保護不織布／支持体用不織布の四層構成である。「外気に接する側」とは、エアフィルター用濾材において、空気が流入する面側（上流側）又は空気が流出する面側（下流側）という意味である。濾材Ｄは、水洗することによって繰り返し使用することができる、すなわち、繰り返し水洗耐性に優れた濾材である。
【００７３】
濾材Ｄにおける帯電不織布としては、上述した濾材Ａにおける帯電不織布が挙げられる。
【００７４】
濾材Ｄにおける保護不織布は、ポリオレフィン系繊維から構成されることが好ましい。ポリオレフィン系繊維の原料となるポリオレフィン系樹脂としては、プロピレンの単独重合体、プロピレンと各種α−オレフィンの共重合体；ポリエチレン系樹脂としてはエチレンの単独重合体、エチレンと各種α−オレフィンの共重合体などが挙げられる。紡糸性や強度の特性から、特にポリプロピレン系樹脂が好ましく用いられる。また、保護不織布には、繰り返し水洗耐性をより強化し改良するために、撥水性シリコーン樹脂、フッ素樹脂などの撥水剤を担持させることができる。濾材Ｄにおける保護不織布には、必要に応じて、上述した各種機能を付加しても良い。
【００７５】
濾材Ｄにおける保護不織布に含まれる繊維の平均単繊維径は５〜３０μｍであることが好ましく、より好ましくは８〜２０μｍであり、更に好ましくは、１０〜１７μｍである。平均単繊維径が３０μｍを超えると、保護不織布の繊維間の空隙が大きくなり、繰り返し水洗耐性が劣る場合がある。一方、平均単繊維径が５μｍ未満では、繊維間の空隙が狭くなり、圧力損失が高くなる場合がある。
【００７６】
濾材Ｄにおける保護不織布の目付は５〜５０ｇ／ｍ２が好ましく、より好ましくは８〜４０ｇ／ｍ２であり、更に好ましくは１０〜２０ｇ／ｍ２である。目付が５０ｇ／ｍ２を超えると、圧力損失が高くなる場合があり、一方、目付が５ｇ／ｍ２未満であると、繰り返し水洗耐性が劣る場合がある。
【００７７】
濾材Ｄにおける保護不織布の厚さは、特に制限はないが、０．０５〜１．０ｍｍであることが好ましく、より好ましくは０．１〜０．６ｍｍ、更に好ましくは０．１５〜０．５ｍｍである。保護不織布の厚さが０．０５ｍｍ未満の場合には、繰り返し水洗耐性が劣る場合がある。一方、１．０ｍｍを超える場合には、プリーツ加工し難くなると共に、プリーツの折山高さが不揃いになる場合がある。
【００７８】
濾材Ｄにおける支持体用不織布としては、上述した濾材Ｃにおける支持体用不織布が挙げられる。
【００７９】
本発明のエアフィルター用濾材は、単板で使用しても良いが、一般にプリーツ加工と呼ばれる山谷状の折り加工や段ボール加工における中芯などの波状加工を施した形状で使用しても良く、また、巻き取り状に加工したロールフィルターとして使用しても良い。
【実施例】
【００８０】
以下に実施例を挙げて本発明を更に具体的に説明するが、本発明は、実施例に限定されるものでない。なお、実施例６〜１０、１５〜２０、２９〜３０、３８〜４０、４４〜５０ならびに比較例５〜１０、１５〜２０、２５〜３０、３５〜４０、４５〜５０は欠番である。【００８１】
≪評価方法≫
［圧力損失１の評価方法］
得られた濾材について、通風サイズ３００×３００ｍｍとなるようにカットした。このカット濾材を一定の風速で空気を導入できる試験風洞に、濾材の周囲からのリークが無いように、且つ、たるみが生じないように設置した。風速０．１０ｍ／ｓの条件で濾材の上流側と下流側の差圧をマノメータで測定し圧力損失を測定した。【００８２】
◎（Ｅｘｅｃｅｌｌｅｎｔ）：圧力損失が６０Ｐａ未満である。
○（Ｇｏｏｄ）：圧力損失が６０Ｐａ以上、７０Ｐａ未満である。
×（Ｐｏｏｒ）：圧力損失が７０Ｐａ以上である。【００８３】
［圧力損失２の評価方法］
得られた濾材について、通風サイズ３００×３００ｍｍとなるようにカットした。このカット濾材を一定の風速で空気を導入できる試験風洞に、濾材の周囲からのリークが無いように、且つ、たるみが生じないように設置した。風速０．５ｍ／ｓの条件で濾材の上流側と下流側の差圧をマノメータで測定し圧力損失を測定した。測定値から、以下のように判定した。【００８４】
○（Ｅｘｅｃｅｌｌｅｎｔ）：圧力損失が５０Ｐａ未満である。
△（Ｇｏｏｄ）：圧力損失が５０Ｐａ以上７０Ｐａ未満である。
×（Ｐｏｏｒ）：圧力損失が７０Ｐａ以上である。【００８５】
［接着強度の評価方法］
得られた濾材について、レシプロ式プリーツマシンを使い、後加工としてプリーツ加工を施した。プリーツ加工後の濾材を確認し、融着部分の剥がれの有無を確認し、以下のように判定した。【００８６】
○（Ｇｏｏｄ）：剥がれが無く、十分な接着強度がある。
×（Ｐｏｏｒ）：剥がれがあり、接着強度が不足している。【００８７】
［後加工性の評価方法］
前記のプリーツ加工において、幅１８６ｍｍにスリット加工しながらプリーツ加工を行い、プリーツの折山高さを２８ｍｍとし、折山４１山分をエアフィルター１個分として濾材をカットした。プリーツ加工後の濾材を、折山が均等になり、１８６×２００×２８ｍｍの直方体に収まるように保持した状態で、濾材のスリット端面を全て塞ぐように、エチレンビニルアセテート樹脂のホットメルト接着剤を厚さ約２ｍｍに塗布した、幅３０ｍｍ×長さ２５０ｍｍの帯状の、厚さ１ｍｍで２００ｇ／ｍ２のポリエステル製スパンボンド不織布を貼り付けて、プリーツ加工後の濾材を固定した。エアフィルターの外形が、２００×２００×３０ｍｍの直方体となるように、余剰の前記スパンボンド不織布をカットし、エアフィルターとした。エアフィルターを１００個作製した。作製したエアフィルターを確認し、貼合した濾材に浮きやめくれが発生した場合やエアフィルターの折山高さが不揃いであった場合を「不良」とし、エアフィルターの不良率を計算し、下記のように後加工性を判定した。【００８８】
○（Ｅｘｃｅｌｌｅｎｔ）：不良率が１％以下である。
△（Ｇｏｏｄ）：不良率が１％超５％以下である。
×（Ｐｏｏｒ）：不良率が５％超である。【００８９】
［集塵効率の評価方法］
得られた濾材について、通風サイズ３００×３００ｍｍとなるようにカットした。このカット濾材を一定の風速で空気を導入できる試験風洞に、濾材の周囲からのリークが無いように、且つ、たるみが生じないように設置した。風速０．５ｍ／ｓの条件で濾材の上流側と下流側の０．３〜０．５μｍ粒径の大気塵粒子数をパーティクルカウンターにて測定し、上流側と下流側の測定結果から、集塵効率（％）を算出した。算出値から、以下のように判定した。【００９０】
○（Ｅｘｅｃｅｌｌｅｎｔ）：集塵効率が９９．９７％以上である。
△（Ｇｏｏｄ）：集塵効率が９９．００％以上９９．９７％未満である。
×（Ｐｏｏｒ）：集塵効率が９９．００％未満である。【００９１】
［脱臭性能（アルデヒド）の評価方法］
得られた濾材について、１００ｍｍ×１００ｍｍとなるようにカットし、１００リットルの密閉容器内に静置した。次いで、容器中にアセトアルデヒドを１０ｐｐｍ注入してから３０分後に容器中のアセトアルデヒド濃度（ｐｐｍ）をガスクロマトグラフで測定した。アセトアルデヒドの初期濃度と測定値から、ガス除去率（％）を算出した。算出値から、以下のように判定した。【００９２】
◎（Ｅｘｅｃｅｌｌｅｎｔ）：ガス除去率が８０〜１００％である。
○（Ｇｏｏｄ）：ガス除去率５０％以上８０％未満である。
△（Ａｖｅｒａｇｅ）：ガス除去率が２０％以上５０％未満である。
×（Ｐｏｏｒ）：ガス除去率が２０％未満である。【００９３】
［脱臭性能（二酸化硫黄）の評価方法］
得られた濾材を通風サイズ３００×３００ｍｍとなるようにカットし、別に検体を用意した。１ｍ３のステンレスボックス内に当該検体を装着した空気清浄機（ダイキン製ＡＣＥＦ３ＤＳ）を設置し、検体以外の純正フィルターを全て外した。臭気ガス（二酸化硫黄）をボックス内初期濃度が約８．０ｐｐｍとなるように注入し、次いで、空気清浄機をターボモードにて運転させて、６０分後のボックス内濃度（ｐｐｍ）を測定した。臭気ガスの初期濃度と測定値から、ガス除去率（％）を算出した。算出値から、以下のように判定した。【００９４】
○（Ｅｘｃｅｌｌｅｎｔ）：ガス除去率が７０％以上である。
△（Ｇｏｏｄ）：ガス除去率が３０％以上７０％未満である。
×（Ｐｏｏｒ）：ガス除去率が３０％未満である。【００９５】
［繰り返し水洗耐性の評価方法］
３００×３００ｍｍとなるようにカットした濾材の四辺を、ヒートシーラー機を用いて熱溶着してシーリングした。次いで、２０分間、水に浸漬した後、流水に１分間さらし、次いで、９０℃で１時間乾燥し、これを１サイクルとする。サイクルごとに、上述した方法で、集塵効率を測定し、集塵効率が９０％未満になるまで試験を繰り返し、下記の評価基準に基づき結果を判定した。【００９６】
○（Ｅｘｃｅｌｌｅｎｔ）：サイクル数が６０回以上である。
△（Ｇｏｏｄ）：サイクル数が４０回以上６０回未満である。
×（Ｐｏｏｒ）：サイクル数が４０回未満である。【００９７】
実施例１
目付７０ｇ／ｍ２のポリエステル製スパンボンド不織布と、目付２５ｇ／ｍ２のポリプロピレン製メルトブローを永久帯電加工した、５．３ｃｍ／秒条件下での０．３〜０．５μｍ計数法捕集効率が、９９．９７％以上である不織布とを用い、超音波熱融着によって貼合した積層不織布からなる濾材を作製した。このとき、融着部分である柄が繰り返しパターンをなし、柄を構成する柄要素が、以下のように配置される濾材を得た。【００９８】
［実施例１の柄要素の配置に関する説明］
超音波熱融着加工に際しては、不可視の正三角形ＡＢＣは互いに重ならないように向きを揃えて且つ、該正三角形ＡＢＣの各辺の中点と、隣り合う正三角形の頂点が一致するように配置される（図１）。該正三角形ＡＢＣの重心Ｇと各頂点Ａ、Ｂ、Ｃを結んだ３本の線上に、それぞれ別の長方形の柄要素が存在し、該それぞれの線とその上に存在する該各長方形の長辺は平行であり、且つ該各柄要素は、それが存在する該線の中点が該長方形の重心と一致するようにされた（図２）。不可視の正三角形ＡＢＣの一辺の長さは２２ｍｍであり、長方形の長辺は２ｍｍであり、短辺が０．５ｍｍである。【００９９】
実施例２、比較例１
不可視の正三角形ＡＢＣの一辺の長さが２０ｍｍであること以外は実施例１と同じである実施例２、及び、不可視の正三角形ＡＢＣの一辺の長さが２５ｍｍであること以外は実施例１と同じである比較例１の濾材を得た。【０１００】
実施例３、比較例２
柄要素の大きさが１ｍｍ×３ｍｍであること以外は実施例２と同じである実施例３、及び、柄要素の大きさが０．５ｍｍ×１ｍｍであること以外は実施例２と同じである比較例２の濾材を得た。【０１０１】
実施例４
柄要素の大きさが１．２ｍｍ×３．５ｍｍであり、不可視の正三角形ＡＢＣの一辺の長さが２４ｍｍであること以外は実施例１と同じにして、実施例４の濾材を得た。【０１０２】
比較例３
不可視の正三角形ＡＢＣの一辺の長さが１９ｍｍであること以外は実施例３と同じである比較例３の濾材を得た。【０１０３】
比較例４
柄要素の大きさが１．２ｍｍ×４ｍｍであること以外は実施例４と同じである比較例４の濾材を得た。【０１０４】
実施例５
濾材を貼合加工する際の、濾材の流れ方向と、隣り合う不可視の正三角形ＡＢＣの重心Ｇを結んで得られる線とが形成する最小角度が１９°となるようにした以外は実施例１と同じである、実施例５の濾材を得た。【０１０５】
実施例１〜５及び比較例１〜４の濾材の評価結果を表１に示した。【０１０６】
【表１】
0006824476.tif 000002
【０１０７】
実施例１〜５と比較例１〜４との評価結果の比較から、２層以上の不織布が融着によって貼合された積層不織布を含有し、融着部分が作る柄が繰り返しパターンをなし、柄を構成する柄要素１つの面積の平均値が１〜４．２ｍｍ２であり、隣り合う柄要素間の最短距離の最大値が１０ｍｍ以下であり、融着部分の閉塞率を柄要素１つの面積の平均値で除した値が０．８〜１．２％／ｍｍ２である濾材は、圧力損失と接着強度のバランスに優れ、後加工性に優れた濾材であることが判る。【０１０８】
実施例２と比較例２の比較から、柄要素１つの面積の平均値が１ｍｍ２未満の場合に、プリーツ加工で融着部分の剥離が発生し、接着強度が劣ることが判る。【０１０９】
実施例４と比較例４の評価結果の比較から、柄要素１つの面積の平均値が４．２ｍｍ２超の場合、融着部分が大きく、圧力損失が高くなることが判る。【０１１０】
実施例４と比較例１との評価結果の比較から、閉塞率を柄要素１つの面積の平均値で除した値が０．８％／ｍｍ２未満の場合、柄が疎となり、隣り合う柄要素間の最短距離の最大値が１０ｍｍ超となり、後加工で、濾材の浮きやめくれが発生し、不良率が高くなった。【０１１１】
実施例３と比較例３との評価結果の比較から、閉塞率を柄要素１つの面積の平均値で除した値が１．２％／ｍｍ２超の場合、柄が密となり、圧力損失が高くなることが判る。【０１１２】
実施例１と実施例５の評価結果の比較から、柄を傾けることで、貼合した不織布の浮きやめくれが抑制され、後加工性が良くなり、更に好ましいことが判る。【０１１３】
＜濾材Ａ＞
〔貼合不織布の製造：帯電不織布と保護不織布の貼合〕
（超音波貼合不織布１）
１５ｇ／ｍ２のポリプロピレン製スパンボンド不織布（保護不織布）と２５ｇ／ｍ２のポリプロピレン製メルトブロー不織布を永久帯電加工した、５．３ｃｍ／秒条件下での０．３〜０．５μｍ計数法捕集効率が、９９．９７％以上である不織布（帯電不織布）とを用い、超音波融着により貼合加工を行い、超音波貼合不織布１を作製した。【０１１４】
超音波貼合加工に際しては、不可視の正三角形ＡＢＣを互いに重ならないように向きを揃えて配置し、且つ、該正三角形ＡＢＣの各辺の中点と、隣り合う正三角形の頂点が一致するように配置され（図１）、該正三角形ＡＢＣの重心Ｇと各頂点Ａ、Ｂ、Ｃを結んだ線上に、長方形の柄要素が存在し、該線と該長方形の長辺が平行であり、且つ該線の中点と該長方形の重心が一致するように柄要素を配置した（図２）。不可視の正三角形ＡＢＣの一辺の長さは２２ｍｍであり、長方形の長辺は２ｍｍであり、短辺が０．５ｍｍである。【０１１５】
（超音波貼合不織布２）
不可視の正三角形ＡＢＣの一辺の長さが２０ｍｍであること以外は超音波貼合不織布１と同じである超音波貼合不織布２を得た。【０１１６】
（超音波貼合不織布３）
不可視の正三角形ＡＢＣの一辺の長さが２５ｍｍであること以外は超音波貼合不織布１と同じである超音波貼合不織布３を得た。【０１１７】
（超音波貼合不織布４）
柄要素の大きさが１ｍｍ×３ｍｍであること以外は超音波貼合不織布２と同じである超音波貼合不織布４を得た。【０１１８】
。
（超音波貼合不織布５）
柄要素の大きさが０．５ｍｍ×１ｍｍであること以外は超音波貼合不織布２と同じである超音波貼合不織布５を得た。【０１１９】
（超音波貼合不織布６）
柄要素の大きさが１．２ｍｍ×３．５ｍｍであり、不可視の正三角形ＡＢＣの一辺の長さが２４ｍｍであること以外は超音波貼合不織布１と同じである超音波貼合不織布６を得た。【０１２０】
（超音波貼合不織布７）
不可視の正三角形ＡＢＣの一辺の長さが１９ｍｍであること以外は超音波貼合不織布４と同じである超音波貼合不織布７を得た。【０１２１】
（超音波貼合不織布８）
柄要素の大きさが１．２ｍｍ×４ｍｍであること以外は超音波貼合不織布６と同じである超音波貼合不織布８を得た。【０１２２】
実施例１１
支持体用不織布（６０ｇ／ｍ２のポリエステル製スパンボンド不織布）の上に、アルデヒド吸着剤（４−アミノ−１，２，４−トリアゾールと塩化第二鉄を添着させた粒状活性炭）１００質量部に対して、熱可塑性接着剤（軟化点１００℃のエチレン酢酸ビニル共重合体粉体）５０質量部を混合した混合粉体３００ｇ／ｍ２を散布し、散布側から表面温度１５０℃の赤外線ヒーターを当てて加熱し、次いで、熱可塑性接着剤が可塑化した後に加熱を止め、速やかに支持体用不織布の吸着剤散布側に超音波貼合不織布１の帯電不織布側が接するように重ね合わせて２本の回転ロール間に挟んで加圧し、接着により一体化し、実施例１１の濾材を得た。【０１２３】
実施例１２
実施例１１で用いた超音波貼合不織布１を超音波貼合不織布２に代える以外は、実施例１１と同様の方法により、実施例１２の濾材を得た。【０１２４】
実施例１３
実施例１１で用いた超音波貼合不織布１を超音波貼合不織布４に代える以外は、実施例１１と同様の方法により、実施例１３の濾材を得た。【０１２５】
実施例１４
実施例１１で用いた超音波貼合不織布１を超音波貼合不織布６に代える以外は、実施例１１と同様の方法により、実施例１４の濾材を得た。【０１２６】
比較例１１
実施例１１で用いた超音波貼合不織布１を超音波貼合不織布３に代える以外は、実施例１１と同様の方法により、比較例１１の濾材を得た。【０１２７】
比較例１２
実施例１１で用いた超音波貼合不織布１を超音波貼合不織布５に代える以外は、実施例１１と同様の方法により、比較例１２の濾材を得た。【０１２８】
比較例１３
実施例１１で用いた超音波貼合不織布１を超音波貼合不織布７に代える以外は、実施例１１と同様の方法により、比較例１３の濾材を得た。【０１２９】
比較例１４
実施例１１で用いた超音波貼合不織布１を超音波貼合不織布８に代える以外は、実施例１１と同様の方法により、比較例１４の濾材を得た。【０１３０】
実施例１１〜１４及び比較例１１〜１４の評価結果を表２に示す。【０１３１】
【表２】
0006824476.tif 000003
【０１３２】
実施例１１〜１４と比較例１１〜１４との評価結果の比較から、２層以上の不織布が融着によって貼合された積層不織布を含有し、融着部分が作る柄が繰り返しパターンをなし、柄を構成する柄要素１つの面積の平均値が１〜４．２ｍｍ２であり、隣り合う柄要素間の最短距離の最大値が１０ｍｍ以下であり、融着部分の閉塞率を柄要素１つの面積の平均値で除した値が０．８〜１．２％／ｍｍ２である濾材は、圧力損失と接着強度のバランスに優れると共に、集塵効率、脱臭性能に優れ、不良率も低い濾材であることが判る。【０１３３】
実施例１２と比較例１２の比較から、柄要素１つの面積の平均値が１ｍｍ２未満の場合に、プリーツ加工で融着部分の剥離が発生し、接着強度が劣ることが判る。【０１３４】
実施例１４と比較例１４の評価結果の比較から、柄要素１つの面積の平均値が４．２ｍｍ２超の場合、融着部分が大きく、圧力損失が高くなることが判る。【０１３５】
実施例１４と比較例１１との評価結果の比較から、閉塞率を柄要素１つの面積の平均値で除した値が０．８％／ｍｍ２未満の場合、柄が疎となり、隣り合う柄要素間の最短距離の最大値が１０ｍｍ超となり、後加工で、濾材の浮きやめくれが発生し、不良率が高くることが判る。【０１３６】
実施例１３と比較例１３との評価結果の比較から、閉塞率を柄要素１つの面積の平均値で除した値が１．２％／ｍｍ２超の場合、柄が密となり、圧力損失が高くなることが判る。【０１３７】
＜濾材Ｂ＞
実施例２１
支持体用不織布（目付５０ｇ／ｍ２のポリエステル繊維とアクリル樹脂から構成されたケミカルボンド不織布）と目付３０ｇ／ｍ２のポリプロピレン製メルトブロー不織布を永久帯電加工した、５．３ｃｍ／秒条件下での０．３〜０．５μｍ計数法捕集効率が、９９．９７％以上である帯電不織布とを用い、超音波融着による貼合加工（超音波貼合加工）を行って積層不織布とし、実施例２１のエアフィルター濾材を得た。【０１３８】
超音波貼合加工に際しては、不可視の正三角形ＡＢＣを互いに重ならないように向きを揃えて配置し、且つ、該正三角形ＡＢＣの各辺の中点と、隣り合う正三角形の頂点が一致するように配置され（図１）、該正三角形ＡＢＣの重心Ｇと各頂点Ａ、Ｂ、Ｃを結んだ線上に、長方形の柄要素が存在し、該線と該長方形の長辺が平行であり、且つ該線の中点と該長方形の重心が一致するように柄要素を配置した（図２）。不可視の正三角形ＡＢＣの一辺の長さは２２ｍｍであり、長方形の長辺は２ｍｍであり、短辺が０．５ｍｍである。【０１３９】
実施例２２
不可視の正三角形ＡＢＣの一辺の長さが２０ｍｍであること以外は実施例２１と同じにして、実施例２２の濾材を得た。【０１４０】
比較例２１
不可視の正三角形ＡＢＣの一辺の長さが２５ｍｍであること以外は実施例２１と同じにして、比較例２１のエアフィルター濾材を得た。【０１４１】
比較例２２
柄要素の大きさが０．５ｍｍ×１ｍｍであること以外は実施例２２と同じにして、比較例２２の濾材を得た。【０１４２】
実施例２３
柄要素の大きさが１．２ｍｍ×３．５ｍｍであり、不可視の正三角形ＡＢＣの一辺の長さが２４ｍｍであること以外は実施例２１と同じにして、実施例２３の濾材を得た。【０１４３】
比較例２３
柄要素の大きさが１ｍｍ×３ｍｍであり、不可視の正三角形ＡＢＣの一辺の長さが１９ｍｍであること以外は実施例２１と同じにして、比較例２３の濾材を得た。【０１４４】
比較例２４
柄要素の大きさが１．２ｍｍ×４ｍｍであること以外は実施例２３と同じにして、比較例２４の濾材を得た。【０１４５】
実施例２４
支持体用不織布が目付２０ｇ／ｍ２のポリエステル繊維とアクリル樹脂から構成されたケミカルボンド不織布であること以外は実施例２１と同じにして、実施例２４の濾材を得た。【０１４６】
実施例２５
支持体用不織布が目付１２０ｇ／ｍ２のポリエステル繊維とアクリル樹脂から構成されたケミカルボンド不織布であること以外は実施例２１と同じにして、実施例２５の濾材を得た。【０１４７】
実施例２６
支持体用不織布が目付５０ｇ／ｍ２のポリエステル繊維とポリエステルバインダー繊維から構成されたサーマルボンド不織布であること以外は実施例２１と同じにして、実施例２６の濾材を得た。【０１４８】
実施例２７
帯電不織布が目付５ｇ／ｍ２のポリプロピレン製メルトブロー不織布を永久帯電加工した、５．３ｃｍ／秒条件下での０．３〜０．５μｍ計数法捕集効率が、９９．９７％以上である帯電不織布であること以外は実施例２１と同じにして、【０１４９】
実施例２８
帯電不織布が目付６０ｇ／ｍ２のポリプロピレン製メルトブロー不織布を永久帯電加工した、５．３ｃｍ／秒条件下での０．３〜０．５μｍ計数法捕集効率が、９９．９７％以上である帯電不織布であること以外は実施例２１と同じにして、実施例２８の濾材を得た。【０１５０】
実施例２１〜２８及び比較例２１〜２４の評価結果を表３及び表４に示す。【０１５１】
【表３】
0006824476.tif 000004
【０１５２】
【表４】
0006824476.tif 000005
【０１５３】
実施例２１〜２８と比較例２１〜２４との評価結果の比較から、２層以上の不織布が融着によって貼合された積層不織布を含有し、融着部分が作る柄が繰り返しパターンをなし、柄を構成する柄要素１つの面積の平均値が１〜４．２ｍｍ２であり、隣り合う柄要素間の最短距離の最大値が１０ｍｍ以下であり、融着部分の閉塞率を柄要素１つの面積の平均値で除した値が０．８〜１．２％／ｍｍ２である濾材は、圧力損失と接着強度のバランスに優れると共に、集塵効率に優れ、不良率も低い濾材であることが判る。【０１５４】
実施例２１と比較例２１との評価結果の比較から、閉塞率を柄要素１つの面積の平均値で除した値が０．８％／ｍｍ２未満の場合、柄が疎となり、隣り合う柄要素間の最短距離の最大値が１０ｍｍ超となり、後加工で、濾材の浮きやめくれが発生し、不良率が高くなることが判る。【０１５５】
実施例２２と比較例２２の比較から、柄要素１つの面積の平均値が１ｍｍ２未満の場合に、プリーツ加工で融着部分の剥がれが発生し、接着強度が劣ることが判る。【０１５６】
実施例２２と比較例２３との評価結果の比較から、閉塞率を柄要素１つの面積の平均値で除した値が１．２％／ｍｍ２超の場合、柄が密となり、圧力損失が高くなることが判る。【０１５７】
実施例２３と比較例２４の評価結果の比較から、柄要素１つの面積の平均値が４．２ｍｍ２超の場合、融着部分が大きく、圧力損失が高くなることが判る。【０１５８】
実施例３１
支持体用不織布にポリエステル繊維とアクリル樹脂から構成された、目付５０ｇ／ｍ２のケミカルボンド不織布を用い、この支持体用不織布に、アルデヒド吸着剤（アミノ化合物で修飾されたケイ酸アルミニウム、平均粒子径５μｍ）を含有量が１０ｇ／ｍ２、スチレン−アクリル樹脂エマルジョンバインダーを含有量が４ｇ／ｍ２となるように含浸し、１２０℃で乾燥して、アルデヒド吸着剤を担持させた支持体用不織布を作製した。次いで、当該支持体用不織布と３０ｇ／ｍ２のポリプロピレン製メルトブロー不織布を永久帯電加工した、５．３ｃｍ／秒条件下での０．３〜０．５μｍ計数法捕集効率が、９９．９７％以上である帯電不織布とを用い、超音波融着による貼合加工を行い、実施例３１の濾材を得た。【０１５９】
超音波融着による貼合加工に際しては、不可視の正三角形ＡＢＣを互いに重ならないように向きを揃えて配置し、且つ、該正三角形ＡＢＣの各辺の中点と、隣り合う正三角形の頂点が一致するように配置され（図１）、該正三角形ＡＢＣの重心Ｇと各頂点Ａ、Ｂ、Ｃを結んだ線上に、長方形の柄要素が存在し、該線と該長方形の長辺が平行であり、且つ該線の中点と該長方形の重心が一致するように柄要素を配置した（図２）。不可視の正三角形ＡＢＣの一辺の長さは２２ｍｍであり、長方形の長辺は２ｍｍであり、短辺が０．５ｍｍである。【０１６０】
実施例３２
不可視の正三角形ＡＢＣの一辺の長さが２０ｍｍであること以外は実施例３１と同じにして、実施例３２の濾材を得た。【０１６１】
比較例３１
不可視の正三角形ＡＢＣの一辺の長さが２５ｍｍであること以外は実施例３１と同じにして、比較例３１の濾材を得た。【０１６２】
比較例３２
柄要素の大きさが０．５ｍｍ×１ｍｍであること以外は実施例３２と同じにして、比較例３２の濾材を得た。【０１６３】
実施例３３
柄要素の大きさが１．２ｍｍ×３．５ｍｍであり、不可視の正三角形ＡＢＣの一辺の長さが２４ｍｍであること以外は実施例３１と同じにして、実施例３３の濾材を得た。【０１６４】
比較例３３
柄要素の大きさが１ｍｍ×３ｍｍであり、不可視の正三角形ＡＢＣの一辺の長さが１９ｍｍであること以外は実施例３１と同じにして、比較例３３の濾材を得た。【０１６５】
比較例３４
柄要素の大きさが１．２ｍｍ×４ｍｍであること以外は実施例３３と同じにして、比較例３４の濾材を得た。【０１６６】
実施例３４
支持体用不織布がポリエステル繊維とアクリル樹脂から構成された目付２５ｇ／ｍ２のケミカルボンド不織布であること以外は実施例３１と同じにして、実施例３４の濾材を得た。【０１６７】
実施例３５
支持体用不織布がポリエステル繊維とアクリル樹脂から構成された１３０ｇ／ｍ２のケミカルボンド不織布であること以外は実施例３１と同じにして、実施例３５の濾材を得た。【０１６８】
実施例３６
アルデヒド吸着剤の平均粒子径が１μｍであること以外は実施例３１と同じにして、実施例３６の濾材を得た。【０１６９】
実施例３７
アルデヒド吸着剤の平均粒子径が５０μｍであること以外は実施例３１と同じにして、実施例３７の濾材を得た。【０１７０】
実施例３１〜３７及び比較例３１〜３４の評価結果を表５及び表６に示す。【０１７１】
【表５】
0006824476.tif 000006
【０１７２】
【表６】
0006824476.tif 000007
【０１７３】
実施例３１〜３７と比較例３１〜３４との評価結果の比較から、２層以上の不織布が融着によって貼合された積層不織布を含有し、融着部分が作る柄が繰り返しパターンをなし、柄を構成する柄要素１つの面積の平均値が１〜４．２ｍｍ２であり、隣り合う柄要素間の最短距離の最大値が１０ｍｍ以下であり、融着部分の閉塞率を柄要素１つの面積の平均値で除した値が０．８〜１．２％／ｍｍ２である濾材は、圧力損失と接着強度のバランスに優れると共に、集塵効率、脱臭性能に優れ、不良率も低い濾材であることが判る。【０１７４】
実施例３２と比較例３２の比較から、柄要素１つの面積の平均値が１ｍｍ２未満の場合に、後加工で融着部分の剥離が発生し、接着強度が劣ることが判る。【０１７５】
実施例３３と比較例３４の評価結果の比較から、柄要素１つの面積の平均値が４．２ｍｍ２超の場合、融着部分が大きく、圧力損失が高くなることが判る。【０１７６】
実施例３３と比較例３１との評価結果の比較から、閉塞率を柄要素１つの面積の平均値で除した値が０．８％／ｍｍ２未満の場合、柄が疎となり、隣り合う柄要素間の最短距離の最大値が１０ｍｍ超となり、後加工で、濾材の浮きやめくれが発生し、不良率が高くなることが判る。【０１７７】
実施例３２と比較例３３との評価結果の比較から、閉塞率を柄要素１つの面積の平均値で除した値が１．２％／ｍｍ２超の場合、柄が密となり、圧力損失が高くなることが判る。【０１７８】
実施例４１
支持体用不織布にポリエステル繊維とアクリル樹脂から構成された、目付５０ｇ／ｍ２のケミカルボンド不織布を用い、この支持体用不織布に、含有量が１２ｇ／ｍ２の粉末活性炭（吸着剤、ヤシ殻活性炭、積算体積百分率Ｄ５０は３０μｍ）と、含有量が４ｇ／ｍ２のスチレン−アクリル樹脂エマルジョンバインダーを含浸塗布し、１２０℃で乾燥して、吸着剤を担持した支持体用不織布を作製した。【０１７９】
次いで、支持体用不織布と３０ｇ／ｍ２のポリプロピレン製メルトブロー不織布を永久帯電加工した、５．３ｃｍ／秒条件下での０．３〜０．５μｍ計数法捕集効率が、９９．９７％以上である帯電不織布とを用い、超音波融着による貼合加工を行い、実施例４１の濾材を得た。【０１８０】
超音波融着による貼合加工に際しては、不可視の正三角形ＡＢＣを互いに重ならないように向きを揃えて配置し、且つ、該正三角形ＡＢＣの各辺の中点と、隣り合う正三角形の頂点が一致するように配置され（図１）、該正三角形ＡＢＣの重心Ｇと各頂点Ａ、Ｂ、Ｃを結んだ線上に、長方形の柄要素が存在し、該線と該長方形の長辺が平行であり、且つ該線の中点と該長方形の重心が一致するように柄要素を配置した（図２）。不可視の正三角形ＡＢＣの一辺の長さは２２ｍｍであり、長方形の長辺が２ｍｍであり、短辺が０．５ｍｍである。【０１８１】
実施例４２
不可視の正三角形ＡＢＣの一辺の長さが２０ｍｍであること以外は実施例４１と同じにして、実施例４２の濾材を得た。【０１８２】
比較例４１
不可視の正三角形ＡＢＣの一辺の長さが２５ｍｍであること以外は実施例４１と同じにして、比較例４１の濾材を得た。【０１８３】
比較例４２
柄要素の大きさが０．５ｍｍ×１ｍｍであること以外は実施例４２と同じにして、比較例４２の濾材を得た。【０１８４】
実施例４３
柄要素の大きさが１．２ｍｍ×３．５ｍｍであり、不可視の正三角形ＡＢＣの一辺の長さが２４ｍｍであること以外は実施例４１と同じにして、実施例４３の濾材を得た。【０１８５】
比較例４３
柄要素の大きさが１ｍｍ×３ｍｍであり、不可視の正三角形ＡＢＣの一辺の長さが１９ｍｍであること以外は実施例４１と同じにして、比較例４３の濾材を得た。【０１８６】
比較例４４
柄要素の大きさが１．２ｍｍ×４ｍｍであること以外は実施例４３と同じにして、比較例４４の濾材を得た。【０１８７】
実施例４１〜４３及び比較例４１〜４４の評価結果を表７に示す。【０１８８】
【表７】
0006824476.tif 000008
【０１８９】
実施例４１〜４３と比較例４１〜４４との評価結果の比較から、２層以上の不織布が融着によって貼合された積層不織布を含有し、融着部分が作る柄が繰り返しパターンをなし、柄を構成する柄要素１つの面積の平均値が１〜４．２ｍｍ２であり、隣り合う柄要素間の最短距離の最大値が１０ｍｍ以下であり、融着部分の閉塞率を柄要素１つの面積の平均値で除した値が０．８〜１．２％／ｍｍ２である濾材は、圧力損失と接着強度のバランスに優れると共に、集塵性能、脱臭性能に優れ、不良率も低い濾材であることが判る。【０１９０】
実施例４２と比較例４２の比較から、柄要素１つの面積の平均値が１ｍｍ２未満の場合に、プリーツ加工で融着部分の剥離が発生し、接着強度が劣ることが判る。【０１９１】
実施例４３と比較例４４の評価結果の比較から、柄要素１つの面積の平均値が４．２ｍｍ２超の場合、融着部分が大きく、圧力損失が高くなることが判る。【０１９２】
実施例４３と比較例４１との評価結果の比較から、閉塞率を柄要素１つの面積の平均値で除した値が０．８％／ｍｍ２未満の場合、柄が疎となり、隣り合う柄要素間の最短距離の最大値が１０ｍｍ超となり、濾材の浮きやめくれが発生し、不良率が高く、後加工性が劣ることが判る。【０１９３】
実施例４２と比較例４３との評価結果の比較から、閉塞率を柄要素１つの面積の平均値で除した値が１．２％／ｍｍ２超の場合、柄が密となり、圧力損失が高くなることが判る。【０１９４】
＜濾材Ｄ＞
実施例５１
帯電不織布として、３０ｇ／ｍ２のポリプロピレン製メルトブロー不織布を永久帯電加工した、５．３ｃｍ／秒条件下での０．３〜０．５μｍ計数法集塵効率が、９９．９７％以上である不織布を用いた。【０１９５】
保護不織布として、１５ｇ／ｍ２のポリプロピレン製スパンボンド不織布を用いた。【０１９６】
支持体用不織布として、ポリエステル繊維とアクリル樹脂から構成された、目付５０ｇ／ｍ２のケミカルボンド不織布を用いた。【０１９７】
保護不織布／帯電不織布／支持体用不織布の三層構成になるように積層した後、超音波融着による貼合加工を行い、実施例５１の濾材を得た。【０１９８】
超音波融着による貼合加工に際しては、不可視の正三角形ＡＢＣを互いに重ならないように向きを揃えて配置し、且つ、該正三角形ＡＢＣの各辺の中点と、隣り合う正三角形の頂点が一致するように配置され（図１）、該正三角形ＡＢＣの重心Ｇと各頂点Ａ、Ｂ、Ｃを結んだ線上に、長方形の柄要素が存在し、該線と該長方形の長辺が平行であり、且つ該線の中点と該長方形の重心が一致するように柄要素を配置した（図２）。不可視の正三角形ＡＢＣの一辺の長さは２２ｍｍであり、長方形の長辺が２ｍｍであり、短辺が０．５ｍｍである。【０１９９】
実施例５２
不可視の正三角形ＡＢＣの一辺の長さが２０ｍｍであること以外は実施例５１と同じにして、実施例５２の濾材を得た。【０２００】
比較例５１
不可視の正三角形ＡＢＣの一辺の長さが２５ｍｍであること以外は実施例５１と同じにして、比較例５１の濾材を得た。【０２０１】
比較例５２
柄要素の大きさが０．５ｍｍ×１ｍｍであること以外は実施例５２と同じにして、比較例５２の濾材を得た。【０２０２】
実施例５３
柄要素の大きさが１．２ｍｍ×３．５ｍｍであり、不可視の正三角形ＡＢＣの一辺の長さが２４ｍｍであること以外は実施例５１と同じにして、実施例５３の濾材を得た。【０２０３】
比較例５３
柄要素の大きさが１ｍｍ×３ｍｍであり、不可視の正三角形ＡＢＣの一辺の長さが１９ｍｍであること以外は実施例５１と同じにして、比較例５３の濾材を得た。【０２０４】
比較例５４
柄要素の大きさが１．２ｍｍ×４ｍｍであること以外は実施例５３と同じにして、比較例５４の濾材を得た。【０２０５】
実施例５１〜５３及び比較例５１〜５４の評価結果を表８に示す。【０２０６】
【表８】
0006824476.tif 000009
【０２０７】
実施例５１〜５３と比較例５１〜５４との評価結果の比較から、２層以上の不織布が融着によって貼合された積層不織布を含有し、融着部分が作る柄が繰り返しパターンをなし、柄を構成する柄要素１つの面積の平均値が１〜４．２ｍｍ２であり、隣り合う柄要素間の最短距離の最大値が１０ｍｍ以下であり、融着部分の閉塞率を柄要素１つの面積の平均値で除した値が０．８〜１．２％／ｍｍ２であるエアフィルター用濾材は、圧力損失が低く、融着部分の接着強度が十分で、浮きやめくれの発生を抑制でき、集塵性能にも優れると共に、繰り返し水洗後の集塵性能が低下しにくく、後加工性にも優れる濾材であることが判る。【０２０８】
実施例５２と比較例５２の比較から、柄要素１つの面積の平均値が１ｍｍ２未満の場合に、融着部分の剥離が発生し、接着強度が劣ることが判る。【０２０９】
実施例５３と比較例５４の評価結果の比較から、柄要素１つの面積の平均値が４．２ｍｍ２超の場合、融着部分が大きく、圧力損失が高くなることが判る。【０２１０】
実施例５３と比較例５１との評価結果の比較から、閉塞率を柄要素１つの面積の平均値で除した値が０．８％／ｍｍ２未満の場合、柄が疎となり、隣り合う柄要素間の最短距離の最大値が１０ｍｍ超となり、濾材の浮きやめくれが発生し、不良率が高く、後加工性が劣ることが判る。【０２１１】
実施例５２と比較例５３との評価結果の比較から、閉塞率を柄要素１つの面積の平均値で除した値が１．２％／ｍｍ２超の場合、柄が密となり、圧力損失が高くなることが判る。
【産業上の利用可能性】
【０２１２】
本発明は、空調機器等に使用されるエアフィルター用濾材に利用される。
【要約】
２層以上の不織布が、融着により貼合され、融着部分の形状で形成される柄要素は、複数個が一組となって繰り返しパターンを示す柄を形成し、柄要素１つの面積は平均で、１〜４．２ｍｍ２であり、隣接する柄要素間の最短距離は１０ｍｍ以下であり、そして柄要素が形成する繰り返しパターンの面積に占める該繰り返しパターンに含まれる柄要素の合計面積の割合に相当する融着部分の閉塞率（百分率）を、柄要素１つの面積の平均値で除した値が０．８〜１．２％／ｍｍ２である、エアフィルター用濾材。【図１】
0006824476.tif 000010
【図２】
0006824476.tif 000011